연속 소둔 후 에 냉각 속도 가 3 ℃/ s 미만 으로 낮 아 지 면 , 페라이트 또는 퍼 얼 라이트 가 형성 되 어 본 발명 에서 목표 하 고 있 는 강도 확보 가 곤란 하 다 . 또한 , 150 ℃/ s 이상 으로 너무 높 으면 마르텐 싸이트 등 의 경질 상 이 과다 하 게 형성 되 어 굽힘 가공 성 및 구멍 확장 성 이 크 게 열화 될 뿐 만 아니 라 , 조업 시 형상 불량 에 의한 통판 성 저하 가 크 게 우려 되 므로 상기 의 3 ~ 150 ℃/ s 의 냉각 속도 ( CR , Cooling Rate ) 의 범위 에서 냉각 하 는 것 이 바람직 하 다 .